ВЫСОКОПРОЧНЫЙ ХОЛОДНОКАТАНЫЙ СТАЛЬНОЙ ЛИСТ И СПОСОБ ЕГО ИЗГОТОВЛЕНИЯ

1. Высокопрочный холоднокатаный стальной лист, содержащий в качестве компонентов состава, следующий состав, в % масс.:
0,06-0,12% С, 0,4-0,8% Si, 1,6-2,0% Mn, 0,01-1,0% Cr, 0,001-0,1% V, 0,05% или менее Р, 0,01% или менее S, 0,01-0,5% растворимого алюминия (sol. Al) и 0,005% или менее N, остальное - железо и неизбежные примеси, при этом
в структуре металла объемная доля полигонального феррита составляет 50% или более; объемная доля мартенсита составляет 5-15%, объемная доля фазы остаточного аустенита составляет 1-5%; средний размер зерна фазы остаточного аустенита составляет 10 мкм или менее; и отношение сторон фазы остаточного аустенита составляет 5 или менее; и остаточная структура состоит из бейнита или перлита, или из того и другого.
2. Высокопрочный холоднокатаный стальной лист по п.1, дополнительно содержащий компонент состава, содержащий, по меньшей мере, один из 0,001-0,1% Ti, 0,001-0,1% Nb и 0,001-0,1% Zr, в % масс.
3. Высокопрочный холоднокатаный стальной лист по п.1, дополнительно содержащий компонент состава, содержащий 0,01-0,5% Мо или 0,0001-0,0020% В, или оба, в % масс.
4. Высокопрочный холоднокатаный стальной лист по п.2, дополнительно содержащий компонент состава, содержащий 0,01-0,5% Мо или 0,0001-0,0020% В, или оба, в % масс.
5. Способ изготовления высокопрочного холоднокатаного стального листа, включающий:
обеспечение горячекатаного и холоднокатаного исходного стального материала, имеющего состав компонентов по одному из пп.1-4;
нагрев стального проката до первой температуры 750-870°С;
выдерживание нагретой стали при первой температуре в течение 10 с или более;
охлаждение выдержанной стали до температуры 600-700°С со средней скоростью охлаждения 20°С/с или менее;
охлаждение охлажденной стали до второй температуры 350-500°С со средней скоростью охлаждения 10°С/с или более;
выдерживание охлажденной стали при второй температуре в течение 10 с или более, и
охлаждение выдержанной стали до комнатной температуры.